(57)【要約】【課題】縁シケが発生し難い防食鏡の裏止め塗膜を形成するための裏止め塗膜用組成物を提供すること。【解決手段】ガラス基材上に銀鏡面膜が形成され、上記銀鏡面膜上に裏止め塗膜が形成された防食鏡の、上記裏止め塗膜を形成するための裏止め塗膜用組成物であって、無鉛防錆顔料を含む顔料と、合成樹脂バインダーとを含み、上記無鉛防錆顔料として亜リン酸アルミニウムを含む、裏止め塗膜用組成物。【選択図】図１
2020090633.tif 000002
【特許請求の範囲】
【請求項１】
ガラス基材上に銀鏡面膜が形成され、前記銀鏡面膜上に裏止め塗膜が形成された防食鏡の、前記裏止め塗膜を形成するための裏止め塗膜用組成物であって、
無鉛防錆顔料を含む顔料と、合成樹脂バインダーとを含み、
前記無鉛防錆顔料として亜リン酸アルミニウムを含む、裏止め塗膜用組成物。
【請求項２】
前記裏止め塗膜用組成物中の前記亜リン酸アルミニウムの含有量が０．１質量％以上、５質量％以下である、請求項１に記載の裏止め塗膜用組成物。
【請求項３】
前記無鉛防錆顔料として亜鉛化合物をさらに含む、請求項１又は２に記載の裏止め塗膜用組成物。
【請求項４】
前記亜鉛化合物がシアヌル酸亜鉛であり、
前記合成樹脂バインダーがアルキド樹脂又はエポキシ樹脂を主樹脂として含む、請求項３に記載の裏止め塗膜用組成物。
【請求項５】
前記亜鉛化合物が酸化亜鉛であり、
前記合成樹脂バインダーがエポキシ樹脂を主樹脂として含む、請求項３に記載の裏止め塗膜用組成物。
【請求項６】
前記無鉛防錆顔料としてモリブデン化合物をさらに含み、
前記裏止め塗膜用組成物中のモリブデンイオンの含有量が０．５質量％以下である、請求項１〜５のいずれか１項に記載の裏止め塗膜用組成物。
【請求項７】
前記無鉛防錆顔料としてアルカリ土類金属化合物をさらに含み、
前記裏止め塗膜用組成物中のアルカリ土類金属イオン及びモリブデンイオンの合計含有量が１質量％以上、２０質量％以下である、請求項１〜５のいずれか１項に記載の裏止め塗膜用組成物。
【請求項８】
前記裏止め塗膜用組成物中の前記合成樹脂バインダーの不揮発性分に対する前記顔料の質量比（顔料／合成樹脂バインダーの不揮発性分）が１．２以上、４．０以下であり、
前記顔料中の前記無鉛防錆顔料の含有量が１０質量％以上、５５質量％以下である、請求項１〜７のいずれか１項に記載の裏止め塗膜用組成物。
【請求項９】
ガラス基材と、
前記ガラス基材上に形成された銀鏡面膜と、
前記銀鏡面膜上に形成された裏止め塗膜と、を備える防食鏡であって、
前記裏止め塗膜は、請求項１〜８のいずれか１項に記載の裏止め塗膜用組成物の硬化物からなる、防食鏡。
【請求項１０】
ガラス基材を準備する工程と、
前記ガラス基材上に銀鏡面膜を形成する工程と、
前記銀鏡面膜上に裏止め塗膜を形成する工程と、を備える防食鏡の製造方法であって、
前記裏止め塗膜は、請求項１〜８のいずれか１項に記載の裏止め塗膜用組成物を前記銀鏡面膜上に塗布し、硬化させることにより形成される、防食鏡の製造方法。
【発明の詳細な説明】
【技術分野】
【０００１】
本発明は、裏止め塗膜用組成物、防食鏡、及び、防食鏡の製造方法に関する。
【背景技術】
【０００２】
鏡は、ガラス基材の上に、銀膜及び該銀膜を保護するための銅膜等の金属膜が形成された後、又は、銀膜のみが形成された後、これらの金属膜の腐食、変質を防止するための、言い換えれば、防食のための裏止め塗膜が順次、被覆形成されて構成される。
【０００３】
裏止め塗膜には、従来、合成樹脂バインダーに鉛系顔料を分散させたものが用いられてきた。しかし、鉛化合物は環境負荷物質として世界的に削減方向にあるため、鉛系顔料を含まない無鉛の裏止め塗膜が形成され、防食性能に優れた鏡の需要が高まっている。
【０００４】
例えば、特許文献１には、銀膜、銅膜及び無鉛の裏止め塗膜が順に形成された鏡が開示されており、特許文献２には、銀膜、無鉛の裏止め塗膜が順に形成された鏡が開示されている。
【先行技術文献】
【特許文献】
【０００５】
【特許文献１】特開２００７−４１４７９号公報
【特許文献２】特開平７−３１６８２６号公報
【発明の概要】
【発明が解決しようとする課題】
【０００６】
ガラス基材上に金属膜及び裏止め塗膜が順次形成された鏡において、金属膜の腐食、変質には、鏡の縁部に発生する腐食、変質である「縁シケ」と、鏡の内部に発生するスポット状の腐食、変質である「中シケ」とがあり、両者は区別されている。近年、縁シケが発生し難い鏡の需要が高まっている。
【０００７】
特許文献１に記載された鏡のように、銀膜上に銅膜を形成することにより、銀膜の腐食、変質を防止することはできるものの、縁シケが発生しやすいという問題があった。
【０００８】
そこで、特許文献２に記載されているように、ガラス基材上に銀膜のみを形成し、銅膜を形成しないことにより、縁シケの発生をある程度まで抑えることができる。しかし、縁シケの発生を抑える点では改善の余地があると言える。
【０００９】
本発明は、上記の問題を解決するためになされたものであり、縁シケが発生し難い防食鏡の裏止め塗膜を形成するための裏止め塗膜用組成物を提供することを目的とする。本発明はまた、上記裏止め塗膜用組成物を用いた防食鏡、及び、上記裏止め塗膜用組成物を用いた防食鏡の製造方法を提供することを目的とする。
【課題を解決するための手段】
【００１０】
本発明の裏止め塗膜用組成物は、ガラス基材上に銀鏡面膜が形成され、上記銀鏡面膜上に裏止め塗膜が形成された防食鏡の、上記裏止め塗膜を形成するための裏止め塗膜用組成物であって、無鉛防錆顔料を含む顔料と、合成樹脂バインダーとを含み、上記無鉛防錆顔料として亜リン酸アルミニウムを含む。
【００１１】
本発明の裏止め塗膜用組成物においては、上記裏止め塗膜用組成物中の上記亜リン酸アルミニウムの含有量が０．１質量％以上、５質量％以下であることが好ましい。
【００１２】
本発明の裏止め塗膜用組成物は、上記無鉛防錆顔料として亜鉛化合物をさらに含むことが好ましい。
【００１３】
本発明の裏止め塗膜用組成物においては、上記亜鉛化合物がシアヌル酸亜鉛であり、上記合成樹脂バインダーがアルキド樹脂又はエポキシ樹脂を主樹脂として含んでもよい。
【００１４】
本発明の裏止め塗膜用組成物においては、上記亜鉛化合物が酸化亜鉛であり、上記合成樹脂バインダーがエポキシ樹脂を主樹脂として含んでもよい。
【００１５】
本発明の裏止め塗膜用組成物は、上記無鉛防錆顔料としてモリブデン化合物をさらに含み、上記裏止め塗膜用組成物中のモリブデンイオンの含有量が０．５質量％以下であることが好ましい。
【００１６】
本発明の裏止め塗膜用組成物は、上記無鉛防錆顔料としてアルカリ土類金属化合物をさらに含み、上記裏止め塗膜用組成物中のアルカリ土類金属イオン及びモリブデンイオンの合計含有量が１質量％以上、２０質量％以下であることが好ましい。
【００１７】
本発明の裏止め塗膜用組成物においては、上記裏止め塗膜用組成物中の上記合成樹脂バインダーの不揮発性分に対する上記顔料の質量比（顔料／合成樹脂バインダーの不揮発性分）が１．２以上、４．０以下であり、上記顔料中の上記無鉛防錆顔料の含有量が１０質量％以上、５５質量％以下であることが好ましい。
【００１８】
本発明の防食鏡は、ガラス基材と、上記ガラス基材上に形成された銀鏡面膜と、上記銀鏡面膜上に形成された裏止め塗膜と、を備える防食鏡であって、上記裏止め塗膜は、本発明の裏止め塗膜用組成物の硬化物からなる。
【００１９】
本発明の防食鏡の製造方法は、ガラス基材を準備する工程と、上記ガラス基材上に銀鏡面膜を形成する工程と、上記銀鏡面膜上に裏止め塗膜を形成する工程と、を備える防食鏡の製造方法であって、上記裏止め塗膜は、本発明の裏止め塗膜用組成物を上記銀鏡面膜上に塗布し、硬化させることにより形成される。
【発明の効果】
【００２０】
本発明によれば、鏡の設置環境下に置いたとき、鏡が環境中の水蒸気や腐食性ガス等に曝されても、防食性の高い鏡を得ることが可能である。
【図面の簡単な説明】
【００２１】
【図１】図１は、本発明の一実施形態に係る防食鏡を模式的に示す断面図である。
【図２】図２は、縁シケの評価方法を説明するための模式図である。
【発明を実施するための形態】
【００２２】
以下、本発明の実施形態について具体的に説明する。
しかしながら、本発明は、以下の実施形態に限定されるものではなく、本発明の要旨を変更しない範囲において適宜変更して適用することができる。なお、以下に記載する本発明の個々の望ましい構成を２つ以上組み合わせたものもまた本発明である。
【００２３】
［防食鏡］
図１は、本発明の一実施形態に係る防食鏡を模式的に示す断面図である。
図１に示す防食鏡１においては、ガラス基材１０上に、銀鏡面膜２０及び裏止め塗膜３０がこの順に積層されている。
【００２４】
本発明の防食鏡は、ガラス基材と、上記ガラス基材上に形成された銀鏡面膜と、上記銀鏡面膜上に形成された裏止め塗膜と、を備えている。
【００２５】
本発明の防食鏡は、銀鏡面膜及び裏止め塗膜の間に、銀鏡面膜の防食のための金属保護膜を備えていないことが好ましい。すなわち、本発明の防食鏡においては、銀鏡面膜上に裏止め塗膜が直接形成されていることが好ましい。
【００２６】
（ガラス基材）
ガラス基材としては、鏡用の公知のガラスを用いることができ、例えば、ソーダライムガラス等が挙げられる。
【００２７】
（銀鏡面膜）
銀鏡面膜は、銀又は銀合金からなる金属膜である。
銀鏡面膜を形成する方法としては、例えば、無電解メッキ法、真空蒸着法、スパッタ法等が挙げられる。
【００２８】
（金属保護膜）
金属保護膜としては、例えば、銅、銅合金、ニッケル、ニッケル合金、錫、錫合金等からなる金属膜が挙げられ、通常、銅膜である。上述のように、これらの金属保護膜は、銀鏡面膜及び裏止め塗膜の間に形成されていないことが好ましい。
【００２９】
（裏止め塗膜）
裏止め塗膜は、本発明の裏止め塗膜用組成物を銀鏡面膜上に塗布し、乾燥硬化させることにより形成される。すなわち、裏止め塗膜は、本発明の裏止め塗膜用組成物の硬化物からなる。本発明の裏止め塗膜用組成物については、後述の［裏止め塗膜用組成物］において説明する。
【００３０】
裏止め塗膜用組成物は、フローコーター、スプレー、ローラー、刷毛等を用いて塗布することができる。
【００３１】
裏止め塗膜用組成物の塗布量は、乾燥後の膜厚、すなわち裏止め塗膜の膜厚が例えば３０μｍ以上、８０μｍ以下になるように行う。
【００３２】
裏止め塗膜用組成物の乾燥硬化の際の温度は、通常、被塗物温度として、２５０℃以下、好ましくは２００℃以下、より好ましくは１５０℃以上２００℃以下である。
【００３３】
［裏止め塗膜用組成物］
本発明の裏止め塗膜用組成物は、防食鏡の裏止め塗膜を形成するための裏止め塗膜用組成物であって、顔料と、合成樹脂バインダーとを含む。
【００３４】
（顔料）
顔料としては、無鉛防錆顔料、体質顔料、及び、着色顔料が挙げられる。
無鉛防錆顔料は、鏡に防錆性能を与える顔料である。体質顔料は、裏止め塗膜の硬度向上、膜厚を増すための顔料である。着色顔料は、裏止め塗膜を着色するための顔料である。
本発明の裏止め塗膜用組成物においては、無鉛防錆顔料が必須であり、体質顔料及び着色顔料は付加的顔料であり必須ではない。
【００３５】
体質顔料としては、例えば、タルク、沈降性硫酸バリウム、マイカ、カオリン、炭酸カルシウム、バライト等が挙げられる。これらは１種のみでもよいし、２種以上であってもよい。
【００３６】
着色顔料としては、例えば、酸化チタン、弁柄、黄色酸化鉄、鉄黒、カーボンブラック、有機顔料等が挙げられる。これらは１種のみでもよいし、２種以上であってもよい。
【００３７】
本発明の裏止め塗膜用組成物は、無鉛防錆顔料として亜リン酸アルミニウムを含むことを特徴としている。これにより、縁シケの発生を抑えることができる。
【００３８】
縁シケの発生を抑える観点から、裏止め塗膜用組成物中の亜リン酸アルミニウムの含有量は、０．１質量％以上であることが好ましく、０．２質量％以上であることがより好ましい。一方、裏止め塗膜用組成物中の亜リン酸アルミニウムの含有量は、５質量％以下であることが好ましく、４質量％以下であることがより好ましい。
【００３９】
本発明の裏止め塗膜用組成物は、無鉛防錆顔料として亜鉛化合物をさらに含むことが好ましい。亜鉛化合物としては、例えば、シアヌル酸亜鉛、酸化亜鉛、リン酸亜鉛等が挙げられる。
無鉛防錆顔料としてシアヌル酸亜鉛が含まれていると、付着性が向上する。また、その他の亜鉛化合物は、耐食性、耐薬品性の向上が期待できる。
【００４０】
亜鉛化合物がシアヌル酸亜鉛である場合、後述する合成樹脂バインダーがアルキド樹脂又はエポキシ樹脂を主樹脂として含むことが好ましい。
上記の場合、裏止め塗膜用組成物中のシアヌル酸亜鉛の含有量は、０．５質量％以上であることが好ましく、１質量％以上であることがより好ましい。一方、裏止め塗膜用組成物中のシアヌル酸亜鉛の含有量は、１０質量％以下であることが好ましく、５質量％以下であることがより好ましい。
【００４１】
亜鉛化合物が酸化亜鉛である場合、後述する合成樹脂バインダーがエポキシ樹脂を主樹脂として含むことが好ましい。
上記の場合、裏止め塗膜用組成物中の酸化亜鉛の含有量は、１質量％以上であることが好ましく、３質量％以上であることがより好ましい。一方、裏止め塗膜用組成物中の酸化亜鉛の含有量は、２０質量％以下であることが好ましく、１０質量％以下であることがより好ましい。
【００４２】
本発明の裏止め塗膜用組成物は、無鉛防錆顔料としてモリブデン化合物をさらに含むことが好ましい。モリブデン化合物としては、モリブデン酸カルシウム、モリブデン酸亜鉛、モリブデン酸マグネシウム等が挙げられる。
無鉛防錆顔料としてモリブデン化合物が含まれていると、耐食性、耐薬品性の向上が期待できる。
【００４３】
耐食性、耐薬品性の観点から、裏止め塗膜用組成物中のモリブデンイオンの含有量は、０．５質量％以下であることが好ましい。一方、裏止め塗膜用組成物中のモリブデンイオンの含有量は、０．１質量％以上であることが好ましく、０．２質量％以上であることがより好ましい。
【００４４】
本発明の裏止め塗膜用組成物は、無鉛防錆顔料としてアルカリ土類金属化合物をさらに含むことが好ましい。アルカリ土類金属化合物としては、モリブデン酸カルシウム、酸化カルシウム、酸化マグネシウム等が挙げられる。
無鉛防錆顔料としてアルカリ土類金属化合物が含まれていると、アルカリ性及び金属石けん効果により防錆性が期待できる。
【００４５】
耐食性、耐薬品性の観点から、裏止め塗膜用組成物中のアルカリ土類金属イオン及びモリブデンイオンの合計含有量は、１質量％以上であることが好ましい。一方、裏止め塗膜用組成物中のアルカリ土類金属イオン及びモリブデンイオンの合計含有量は、２０質量％以下であることが好ましく、１５質量％以下であることがより好ましい。
【００４６】
本発明の裏止め塗膜用組成物は、他の無鉛防錆顔料として、水酸化ビスマス、シアナミド亜鉛カルシウム、珪酸ジルコニウム、珪酸カルシウム、珪酸ストロンチウム、トリポリリン酸二水素アルミニウムリン酸マグネシウム等をさらに含んでいてもよい。
【００４７】
耐水性、密着性、耐酸性の観点から、裏止め塗膜用組成物中の合成樹脂バインダーの不揮発性分に対する顔料の質量比（顔料／合成樹脂バインダーの不揮発性分）は、１．２以上であることが好ましく、１．５以上であることがより好ましい。一方、上記質量比（顔料／合成樹脂バインダーの不揮発性分）は、４．０以下であることが好ましく、３．０以下であることがより好ましく、２．５以下であることがさらに好ましい。
【００４８】
耐薬品性、耐食性の観点から、顔料中の無鉛防錆顔料の含有量は、１０質量％以上であることが好ましく、１５質量％以上であることがより好ましい。一方、顔料中の無鉛防錆顔料の含有量は、５５質量％以下であることが好ましく、４０質量％以下であることがより好ましく、３０質量％以下であることがさらに好ましい。
【００４９】
（合成樹脂バインダー）
合成樹脂バインダーは、無鉛防錆顔料等の顔料を銀鏡面膜に結合する働きを有する。
合成樹脂バインダーに用いる樹脂としては、例えば、アルキド樹脂、エポキシ樹脂、アクリル樹脂、フェノール樹脂、メラミン樹脂等を挙げることができる。
【００５０】
本発明の裏止め塗膜用組成物では、合成樹脂バインダーは、アルキド樹脂を主樹脂として含むか、又は、エポキシ樹脂を主樹脂として含むことが好ましい。
上述のとおり、合成樹脂バインダーがアルキド樹脂を主樹脂として含む場合、無鉛防錆顔料として含まれる亜鉛化合物はシアヌル酸亜鉛であることが好ましく、合成樹脂バインダーがエポキシ樹脂を主樹脂として含む場合、無鉛防錆顔料として含まれる亜鉛化合物は酸化亜鉛であることが好ましい。
【００５１】
本明細書において、主樹脂とは、合成樹脂バインダーに含まれる樹脂のうち、質量％で最も多く含まれる樹脂であり、好ましくは５０質量％より多く含まれる樹脂であり、より好ましくは５５質量％以上含まれる樹脂である。
【００５２】
＜合成樹脂バインダーがアルキド樹脂を主樹脂として含む場合＞
本発明の裏止め塗膜用組成物において、合成樹脂バインダーがアルキド樹脂を主樹脂として含む場合、合成樹脂バインダーは、アルキド樹脂に加えて、エポキシ樹脂及び架橋樹脂を含むことが好ましい。
【００５３】
アルキド樹脂とは、アルコールと酸とのエステル化によって生成する樹脂状物質である。アルキド樹脂には、無水フタル酸等の多塩基酸とグリセリン等の多価アルコ−ルとの結合物を骨格とし、油脂で変性した樹脂が含まれる。さらに、ロジン等の天然樹脂、フェノール樹脂等の合成樹脂、及び、スチレンモノマー又はメチルメタアクリレートモノマ−等の重合性モノマーで変性した樹脂も含まれる。一般的に、アルキド樹脂は、樹脂分等の不揮発性分を４０質量％以上８０質量％以下含む粘液状で、原料として用いる脂肪酸等、油脂の種類、その量、多塩基酸、多価アルコ−ルの種類、及び、他樹脂による変性により異なる種類のアルキド樹脂が得られる。
【００５４】
エポキシ樹脂は、１分子中に少なくとも２個以上のエポキシ基を有する樹脂である。エポキシ樹脂としては、好ましくは、数平均分子量３００以上４０００以下、エポキシ当量１５０以上３５００以下の樹脂が使用され、より好ましくは、エポキシ当量１８０以上３０００以下のビスフェノールＡ型エポキシ樹脂が使用される。
【００５５】
架橋樹脂としては、好ましくは、アミノ樹脂又はブロックイソシアネート樹脂が使用される。
【００５６】
架橋樹脂としてのアミノ樹脂は、メラミン、グアナミン、尿素等のアミノ化合物と、ホルムアルデヒド、即ち、ホルマリンとを付加反応させ、アルコールで変性した樹脂を総称する。本発明の裏止め塗膜用組成物に用いられるアミノ樹脂には、メラミン樹脂、ベンゾグアナミン樹脂、尿素樹脂、ブチル化尿素樹脂、ブチル化尿素メラミン樹脂、グリコールウリル樹脂、アセトグアナミン樹脂、及び、シクロヘキシルグアナミン樹脂が挙げられるが、熱硬化性樹脂であると塗膜が硬いこと、耐薬品性に優れることからメラミン樹脂が好ましい。変性に用いたアルコールの種類によって、メチル化メラミン樹脂、ｎ−ブチル化メラミン樹脂、イソブチル化メラミン樹脂、及び、混合アルキル化メラミン樹脂等に種別され、場合によっては、１種又は２種以上混合することによって使用される。
【００５７】
架橋樹脂としてのブロックイソシアネート樹脂は、１分子中に２個以上のイソシアネート基を有する化合物であり、具体的にはトリレンジイソシアネート、ジフェニルメタンジイソシアネート、キシレンジイソシアネート、ナフタレンジイソシアネート等の芳香族ジイソシアネート、ヘキサメチレンジイソシアネート、ダイマー酸ジイソシアネート等の脂肪族ジイソシアネート、イソホロンジイソシアネート、シクロヘキサンジイソシアネート等の脂環族ジイソシアネート、該ポリイソシアネートのビューレットタイプの付加物、イソシアヌル環タイプ付加物等のポリイソシアネートをフェノール類、オキシム類、活性メチレン類、ε−カプロラクタム類、トリアゾール類及びピラゾール類等のブロック剤で封鎖したブロックイソシアネート樹脂等が挙げられる。ジブチルチンジラウリレート等の有機錫触媒がブロック剤の解離促進剤として使用され、架橋樹脂としてのブロックイソシアネート樹脂が１種または２種以上の組合せで使用される。また、本発明の裏止め塗膜用組成物には、架橋樹脂としてアミノ樹脂とブロックイソシアネート樹脂とが適宜併用される。また、アミノ樹脂とブロックイソシアネート樹脂の硬化反応を促進するためには、金属錯塩、即ち、ドライヤー、又は触媒を裏止め塗膜用組成物に添加する。
【００５８】
＜合成樹脂バインダーがエポキシ樹脂を主樹脂として含む場合＞
本発明の裏止め塗膜用組成物において、合成樹脂バインダーがエポキシ樹脂を主樹脂として含む場合、合成樹脂バインダーは、エポキシ樹脂及び該エポキシ樹脂の硬化剤（架橋樹脂ともいう）を含むことが好ましい。合成樹脂バインダーは、硬化促進剤（硬化触媒）をさらに含んでいてもよい。また、合成樹脂バインダーは、裏止め塗膜用組成物の粘度等を調整する目的で、反応性希釈剤をさらに含んでいてもよい。
【００５９】
エポキシ樹脂としては、ビスフェノールＡ型エポキシ樹脂、ビスフェノールＦ型エポキシ樹脂、ノボラック型エポキシ樹脂、アミノ変性エポキシ樹脂、エステル化されたビスフェノール型エポキシ樹脂等が挙げられる。
【００６０】
硬化剤（架橋樹脂）としては、エポキシ基と反応し、橋かけで３次元網目構造を作るものが挙げられる。例えば、脂肪族アミン（ジエチレントリアミンなど）、芳香族アミン（メタフェニレンジアミンなど）、変性アミン（アミンアダクト、ケトイミンなど）等のアミン類、ポリアミド樹脂（ダイマー酸とポリアミンの縮合により生成するもので、分子中に反応性の一級アミンと二級アミンを有するポリアミドアミンなど）、三級アミン、二級アミン、イミダゾール類、ポリメルカプタン、ポリスルフィド樹脂、酸無水物類を挙げることができる。さらに、前記のアミノ樹脂及びブロックイソシアネート樹脂、又は、潜在性硬化剤（三フッ化ホウ素、ジシアンジアミド、有機ヒドラジッドなど）を挙げることができる。潜在性硬化剤とは、硬化剤をエポキシ樹脂に配合したものが、室温で安定的に貯蔵でき、熱、光、圧力などにより急速に硬化する能力をもつ硬化剤である。
硬化剤（架橋樹脂）としては、裏止め塗膜を形成する工程を考慮すれば、エポキシ樹脂と混合した後のポットライフの長いものが好ましい。ここで、ポットライフとは、エポキシ樹脂と硬化剤（架橋樹脂）とを混合した後に、常温でエポキシ樹脂が硬化して裏止め塗膜を形成する工程が行えなくなるまでの時間をいう。
このポットライフを考慮すると、硬化剤（架橋樹脂）としては、ポリアミド樹脂が好ましい。さらに、常温でのポットライフがポリアミド樹脂より長い、前記のアミノ樹脂及びブロックイソシアネート樹脂、又は、潜在性硬化剤（三フッ化ホウ素、ジシアンジアミド、有機ヒドラジッドなど）がより好ましい。
硬化剤（架橋樹脂）は、エポキシ樹脂と混合された後、所定の温度で所定の時間以上の加熱によりエポキシ樹脂の硬化が完結される。
【００６１】
硬化促進剤としては、有機錫化合物、イミダゾール類、尿素誘導体、３級アミン、オニウム塩等が挙げられる。
【００６２】
反応性希釈剤としては、グリシジルエーテル類等の比較的分子量の低いエポキシ化合物が挙げられる。
【００６３】
本発明の裏止め塗膜用組成物は、上記以外の他の樹脂を含んでいてもよい。他の樹脂としては、ポリエステル、スチレン樹脂、ビニル樹脂、ケトン樹脂、ロジン等が挙げられる。
【００６４】
本発明の裏止め塗膜用組成物は、防食の効果を向上させるため、防錆剤を含んでいてもよい。防錆剤としては、例えば、ベンゾトリアゾール系の複素環式化合物等が挙げられる。
【００６５】
本発明の裏止め塗膜用組成物は、溶剤を含んでいてもよい。溶剤としては、芳香族炭化水素類、脂肪族炭化水素類、エステル類、エーテル類、ケトン類、アルコール類等が挙げられる。
なお、溶剤とは、顔料や合成樹脂バインダーを溶解又は分散させ得るが、他の成分と反応しない化合物を意味する。
【００６６】
本発明の裏止め塗膜用組成物は、添加剤を含んでいてもよい。添加剤としては、レベリング剤、消泡剤、シランカップリング剤、沈殿防止剤、分散剤、撥水剤、乾燥剤等が挙げられる。
【００６７】
裏止め塗膜用組成物中の溶剤及び添加剤の合計含有量は、１５質量％以上であることが好ましく、３０質量％以上であることがより好ましい。一方、裏止め塗膜用組成物中の溶剤及び添加剤の合計含有量は、６５質量％以下であることが好ましく、５０質量％以下であることがより好ましい。
【００６８】
本発明の裏止め塗膜用組成物は、サンドミル、ボールミル、アトライター、ロールミル等に、顔料、合成樹脂バインダー、溶剤、添加剤等の原料を投入した後に作動させ、細かく分散し、均一混合することにより得られる。
【実施例】
【００６９】
以下、本発明をより具体的に開示した実施例を示す。なお、本発明は、これらの実施例のみに限定されるものではない。
【００７０】
［実施例１］
表１に示す実施例１−１〜実施例１−５及び比較例１−１の組成を有する裏止め塗膜用組成物をそれぞれ用意した。
【００７１】
なお、表１には、裏止め塗膜用組成物中の合成樹脂バインダーの不揮発性分に対する顔料の質量比（表１中、顔料／合成樹脂バインダーの不揮発性分（質量比）と記載）、顔料中の無鉛防錆顔料の含有量、裏止め塗膜用組成物中のモリブデンイオンの含有量、裏止め塗膜用組成物中のアルカリ土類金属イオン及びモリブデンイオンの合計含有量も示している。
【００７２】
表１における各成分として、以下のものを使用した。
表１の合成樹脂バインダーの組成は、不揮発性分に換算した値で示した。
【００７３】
フェノール変性アルキド樹脂液：ＤＩＣ社製、アルキディアＭ−２１６８−５０、不揮発性分６０質量％
ブチル化メラミン樹脂液：日立化成社製、メラン２０３０、不揮発性分６０質量％
メチル化メラミン樹脂液：ＤＩＣ社製、アミディアＬ−１０５−６０、不揮発性分６０質量％
ベンゾグアナミン樹脂液：ＤＩＣ社製、アミディアＴＤ−１２６、不揮発性分６０質量％
エポキシ樹脂：三菱ケミカル社製、ＪＥＲ１００１
【００７４】
モリブデン酸カルシウム：日本無機化学工業社製、モリブデン酸カルシウム
亜リン酸アルミニウム：東邦顔料工業社製、ＥＸＰＥＲＴ  ＮＰ−１１０２
水酸化ビスマス：寺田薬品工業社製、水酸化ビスマス
シアヌル酸亜鉛：日産化学社製、スターファイン
ベンゾトリアゾール：ケミプロ化成社製、ＫＥＭＩＴＥＣ  ＢＴ−Ｐ
【００７５】
消泡剤：楠本化成社製、ディスパロンＯＸ−６０
レベリング剤：共栄社化学社製、ポリフローＫＬ−７００、フローレンＫＤＧ−２４００
【００７６】
図１に示すように、ガラス基材１０としてのガラス板に、スプレーを用い、メッキ法により、銀鏡面膜２０を形成した。さらに、銀鏡面膜２０上に、裏止め塗膜用組成物をそれぞれフローコーターにて塗布した。硬化時の膜厚が５０μｍになるように塗布し、マッフル炉にて２８５℃で９分間焼成することにより乾燥硬化させて、裏止め塗膜３０を形成した。２０℃で３日間静置後、５０ｍｍ×８０ｍｍのサイズに裁断し、実施例１−１〜実施例１−５及び比較例１−１の鏡サンプルを作製した。
【００７７】
実施例１−１〜実施例１−５及び比較例１−１の鏡サンプルに対して、以下の方法により、縁部に発生する縁シケと内部に発生する中シケを評価した。
【００７８】
図２は、縁シケと中シケとの評価方法を説明するための模式図である。
鏡サンプルＳを試験液（１ｗｔ％塩酸）に３０℃、１２０時間浸漬した。図２では、試験液の液面を破線で示している。試験液から取り出したとき、試験液と接していた鏡サンプルＳの３辺に発生している縁シケの最大幅ａ、ｂ及びｃを測定し、その平均値を縁シケの幅とした。また、鏡の内部に発生する中シケの数を測定した。結果を表１に示す。
【００７９】
【表１】
2020090633.tif 000003
【００８０】
表１に示すように、合成樹脂バインダーがアルキド樹脂を主樹脂として含む場合、無鉛防錆顔料として亜リン酸アルミニウムが含まれることにより、中シケの発生を抑えつつ、縁シケの発生が抑えられることが確認できた。
【００８１】
［実施例２］
表２に示す実施例２−１、実施例２−２及び比較例２−１の組成を有する裏止め塗膜用組成物をそれぞれ用意した。
【００８２】
なお、表２には、裏止め塗膜用組成物中の合成樹脂バインダーの不揮発性分に対する顔料の質量比（表２中、顔料／合成樹脂バインダーの不揮発性分（質量比）と記載）、顔料中の無鉛防錆顔料の含有量も示している。
【００８３】
表２における各成分として、以下のものを使用した。
表２の合成樹脂バインダーの組成は、不揮発性分に換算した値で示した。
【００８４】
エポキシ樹脂：三菱ケミカル社製、ＪＥＲ１００１
ケトン樹脂：荒川化学工業社製、ケトンレジンＫ−９０
メラミン樹脂液：ＤＩＣ社製、アミディアＬ−１０５−６０、不揮発性分６０質量％
ブロックイソシアネート樹脂液：旭化成社製、デユラネートＭＦ−Ｂ６０Ｂ、固形分８０質量％
【００８５】
酸化亜鉛：東邦亜鉛社製、酸化亜鉛２種
亜リン酸アルミニウム：東邦顔料工業社製、ＥＸＰＥＲＴ  ＮＰ−１１０２
【００８６】
消泡剤：楠本化成社製、ディスパロンＯＸ−６０
レベリング剤：共栄社化学社製、ポリフローＫＬ−７００、フローレンＫＤＧ−２４００
【００８７】
実施例１で説明した方法により、実施例２−１、実施例２−２及び比較例２−１の鏡サンプルを作製した。
実施例２−１、実施例２−２及び比較例２−１の鏡サンプルに対して、実施例１で説明した方法により、縁部に発生する縁シケと内部に発生する中シケを評価した。結果を表２に示す。
【００８８】
【表２】
2020090633.tif 000004
【００８９】
表２に示すように、合成樹脂バインダーがエポキシ樹脂を主樹脂として含む場合であっても、無鉛防錆顔料として亜リン酸アルミニウムが含まれることにより、中シケを抑えつつ、縁シケの発生が抑えられることが確認できた。
【符号の説明】
【００９０】
１  防食鏡
１０  ガラス基材
２０  銀鏡面膜
３０  裏止め塗膜
Ｓ  鏡サンプル
【図１】
2020090633.tif 000005
【図２】
2020090633.tif 000006